(57)【要約】【課題】本発明の目的は高効率、高耐久性の有機ＥＬ素子用材料として、電子注入・輸送性能に優れ、正孔阻止能力を有し、薄膜状態での安定性が高い優れた特性を有する有機化合物を提供し、更にこの化合物を用いて、高効率、高耐久性の有機ＥＬ素子を提供することにある。【解決手段】  下記一般式（１）で表される、ピリミジン環構造を有する化合物。【化１】2019049965.tif 000055      （１）（式中、Ａ１は置換または無置換の芳香族複素環基を表す。Ａｒ１は置換もしくは無置換の芳香族炭化水素基、置換もしくは無置換の芳香族複素環基、または置換もしくは無置換の縮合多環芳香族基を表す。Ａｒ２は重水素原子、トリメチルシリル基、トリフェニルシリル基、置換もしくは無置換の芳香族炭化水素基、置換もしくは無置換の芳香族複素環基、または置換もしくは無置換の縮合多環芳香族基を表す。ｍは１〜３の整数を表し、ｎは０〜２の整数を表し、ｏは１〜２の整数を表す。ｍが２以上の整数である場合、同一のピリミジン環に複数個結合するＡｒ１は相互に同一でも異なってもよい。ｎが２の整数である場合、同一のピリミジン環に複数個結合するＡｒ２は相互に同一でも異なってもよい。ｏが２の整数である場合、同一のピリミジン環に複数個結合するＡ１は相互に同一でも異なってもよい。但し、ｍとｎとｏの整数の和を４以内とする。尚、ｎが０の場合、Ａｒ２は水素原子を表すものとする。）
2019049965.tif 000002
【特許請求の範囲】
【請求項１】
下記一般式（１）で表される、ピリミジン環構造を有する化合物。
【化１】
2019049965.tif 000050
（１）
（式中、Ａ１は置換または無置換の芳香族複素環基を表す。Ａｒ１は置換もしくは無置換の芳香族炭化水素基、置換もしくは無置換の芳香族複素環基、または置換もしくは無置換の縮合多環芳香族基を表す。Ａｒ２は重水素原子、トリメチルシリル基、トリフェニルシリル基、置換もしくは無置換の芳香族炭化水素基、置換もしくは無置換の芳香族複素環基、または置換もしくは無置換の縮合多環芳香族基を表す。ｍは１〜３の整数を表し、ｎは０〜２の整数を表し、ｏは１〜２の整数を表す。ｍが２以上の整数である場合、同一のピリミジン環に複数個結合するＡｒ１は相互に同一でも異なってもよい。ｎが２の整数である場合、同一のピリミジン環に複数個結合するＡｒ２は相互に同一でも異なってもよい。ｏが２の整数である場合、同一のピリミジン環に複数個結合するＡ１は相互に同一でも異なってもよい。但し、ｍとｎとｏの整数の和を４以内とする。尚、ｎが０の場合、Ａｒ２は水素原子を表すものとする。）
【請求項２】
請求項１記載のピリミジン環構造を有する化合物であって、
下記一般式（２）で表される、ピリミジン環構造を有する化合物
【化２】
2019049965.tif 000051
（２）
（式中、Ａ２は置換または無置換の芳香族複素環基を表す。Ａｒ３は置換もしくは無置換の芳香族炭化水素基、置換もしくは無置換の芳香族複素環基、または置換もしくは無置換の縮合多環芳香族基を表す。Ａｒ４は重水素原子、トリメチルシリル基、トリフェニルシリル基、置換もしくは無置換の芳香族炭化水素基、置換もしくは無置換の芳香族複素環基、または置換もしくは無置換の縮合多環芳香族基を表す。ｐは１〜３の整数を表し、ｑは０〜２の整数を表す。ｐが２以上の整数である場合、同一のピリミジン環に複数個結合するＡｒ３は相互に同一でも異なってもよい。ｑが２の整数である場合、同一のピリミジン環に複数個結合するＡｒ４は相互に同一でも異なってもよい。但し、ｐとｑの整数の和を３以内とする。）
【請求項３】
請求項１記載のピリミジン環構造を有する化合物であって、
下記一般式（３）で表される、ピリミジン環構造を有する化合物。
【化３】
2019049965.tif 000052
（３）
（式中、Ａ３は置換または無置換の芳香族複素環基を表す。Ａｒ５、Ａｒ６は置換もしくは無置換の芳香族炭化水素基、置換もしくは無置換の芳香族複素環基、または置換もしくは無置換の縮合多環芳香族基を表す。Ａｒ７は水素原子、重水素原子、トリメチルシリル基、トリフェニルシリル基、置換もしくは無置換の芳香族炭化水素基、置換もしくは無置換の芳香族複素環基、または置換もしくは無置換の縮合多環芳香族基を表す。）
【請求項４】
請求項１記載のピリミジン環構造を有する化合物であって、
下記一般式（４）で表される、ピリミジン環構造を有する化合物。
【化４】
2019049965.tif 000053
（４）
（式中、Ａ４は置換または無置換の芳香族複素環基を表す。Ａｒ８、Ａｒ９は置換もしくは無置換の芳香族炭化水素基、置換もしくは無置換の芳香族複素環基、または置換もしくは無置換の縮合多環芳香族基を表す。Ａｒ１０は水素原子、重水素原子、トリメチルシリル基、トリフェニルシリル基、置換もしくは無置換の芳香族炭化水素基、置換もしくは無置換の芳香族複素環基、または置換もしくは無置換の縮合多環芳香族基を表す。）
【請求項５】
請求項１記載のピリミジン環構造を有する化合物であって、
下記一般式（５）で表される、ピリミジン環構造を有する化合物。
【化５】
2019049965.tif 000054
（５）
（式中、Ａ５は置換または無置換の芳香族複素環基を表す。Ａｒ１１、Ａｒ１２は置換もしくは無置換の芳香族炭化水素基、置換もしくは無置換の芳香族複素環基、または置換もしくは無置換の縮合多環芳香族基を表す。Ａｒ１３は水素原子、重水素原子、トリメチルシリル基、トリフェニルシリル基、置換もしくは無置換の芳香族炭化水素基、置換もしくは無置換の芳香族複素環基、または置換もしくは無置換の縮合多環芳香族基を表す。）
【請求項６】
請求項４記載のピリミジン環構造を有する化合物であって、
前記Ａ４の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基、またはカルボニル基である、前記一般式（４）で表される
ピリミジン環構造を有する化合物。
【請求項７】
請求項５記載のピリミジン環構造を有する化合物であって、
前記Ａ５の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基、またはカルボニル基である、前記一般式（５）で表される
ピリミジン環構造を有する化合物。
【請求項８】
請求項４記載のピリミジン環構造を有する化合物であって、
前記Ａｒ１０が水素原子である前記一般式（４）で表される
ピリミジン環構造を有する化合物。
【請求項９】
請求項５記載のピリミジン環構造を有する化合物であって、
前記Ａｒ１３が水素原子である前記一般式（５）で表される
ピリミジン環構造を有する化合物。
【請求項１０】
請求項４記載のピリミジン環構造を有する化合物であって、
前記Ａ４の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基、またはカルボニル基であり、かつ、前記Ａｒ１０が水素原子である前記一般式（４）で表される
ピリミジン環構造を有する化合物。
【請求項１１】
請求項５記載のピリミジン環構造を有する化合物であって、
前記Ａ５の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基、またはカルボニル基であり、かつ、前記Ａｒ１３が水素原子である前記一般式（５）で表される
ピリミジン環構造を有する化合物。
【請求項１２】
請求項４記載のピリミジン環構造を有する化合物であって、
前記Ａｒ８、Ａｒ９の内、少なくとも１カ所が縮合多環芳香族基、芳香族複素環基または置換基として、フェナントレニル基、フルオレニル基、スピロビフルオレニル基、ベンゾフラニル基、ベンゾチエニル基、インドリル基、カルバゾリル基、ベンゾオキサゾリル基、ベンゾチアゾリル基、キノキサリニル基、ベンゾイミダゾリル基、ピラゾリル基、ジベンゾフラニル基、またはジベンゾチエニル基であり、かつ、前記Ａｒ１０が水素原子である、前記一般式（４）で表される
ピリミジン環構造を有する化合物。
【請求項１３】
請求項５記載のピリミジン環構造を有する化合物であって、
前記Ａｒ１１、Ａｒ１２の内、少なくとも１カ所が縮合多環芳香族基、芳香族複素環基、または置換基として、フェナントレニル基、フルオレニル基、スピロビフルオレニル基、ベンゾフラニル基、ベンゾチエニル基、インドリル基、カルバゾリル基、ベンゾオキサゾリル基、ベンゾチアゾリル基、キノキサリニル基、ベンゾイミダゾリル基、ピラゾリル基、ジベンゾフラニル基、またはジベンゾチエニル基であり、かつ、前記Ａｒ１３が水素原子である前記一般式（５）で表される
ピリミジン環構造を有する化合物。
【請求項１４】
請求項４記載のピリミジン環構造を有する化合物であって、
前記Ａ４の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基、またはカルボニル基であり、かつ、前記Ａｒ１０が水素原子であり、かつ、前記Ａｒ８、Ａｒ９の内、少なくとも１カ所が縮合多環芳香族基、芳香族複素環基、または置換基として、フェナントレニル基、フルオレニル基、スピロビフルオレニル基、ベンゾフラニル基、ベンゾチエニル基、インドリル基、カルバゾリル基、ベンゾオキサゾリル基、ベンゾチアゾリル基、キノキサリニル基、ベンゾイミダゾリル基、ピラゾリル基、ジベンゾフラニル基、またはジベンゾチエニル基である前記一般式（４）で表される
ピリミジン環構造を有する化合物。
【請求項１５】
請求項５記載のピリミジン環構造を有する化合物であって、
前記Ａ５の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基またはカルボリニル基であり、かつ、前記Ａｒ１３が水素原子であり、かつ、前記Ａｒ１１、Ａｒ１２の内、少なくとも１カ所が縮合多環芳香族基、芳香族複素環基、または置換基として、フェナントレニル基、フルオレニル基、スピロビフルオレニル基、ベンゾフラニル基、ベンゾチエニル基、インドリル基、カルバゾリル基、ベンゾオキサゾリル基、ベンゾチアゾリル基、キノキサリニル基、ベンゾイミダゾリル基、ピラゾリル基、ジベンゾフラニル基、またはジベンゾチエニル基である、前記一般式（５）で表される
ピリミジン環構造を有する化合物。
【請求項１６】
一対の電極とその間に挟まれた少なくとも一層の有機層を有する有機エレクトロルミネッセンス素子において、請求項１〜１５のいずれか一項に記載のピリミジン環構造を有する化合物が、少なくとも１つの有機層の構成材料として用いられていることを特徴とする
有機エレクトロルミネッセンス素子。
【請求項１７】
請求項１６記載の有機エレクトロルミネッセンス素子であって、
前記ピリミジン環構造を有する化合物が用いられている前記有機層が電子輸送層である
有機エレクトロルミネッセンス素子。
【請求項１８】
請求項１６記載の有機エレクトロルミネッセンス素子であって、
前記ピリミジン環構造を有する化合物が用いられている前記有機層が正孔阻止層である
有機エレクトロルミネッセンス素子。
【請求項１９】
請求項１６記載の有機エレクトロルミネッセンス素子であって、
前記ピリミジン環構造を有する化合物が用いられている前記有機層が発光層である
有機エレクトロルミネッセンス素子。
【請求項２０】
請求項１６記載の有機エレクトロルミネッセンス素子であって、
前記ピリミジン環構造を有する化合物が用いられている前記有機層が電子注入層である
有機エレクトロルミネッセンス素子。
【発明の詳細な説明】
【技術分野】
【０００１】
本発明は、各種の表示装置に好適な自発光素子である有機エレクトロルミネッセンス素子（以下、有機ＥＬ素子と略称する）に適した化合物と素子に関するものであり、詳しくはピリミジン環構造を有する化合物と、該化合物を用いた有機ＥＬ素子に関するものである。
【背景技術】
【０００２】
有機ＥＬ素子は自己発光性素子であるため、液晶素子に比べて明るく視認性に優れ、鮮明な表示が可能であることから、活発な研究がなされてきた。【０００３】
１９８７年にイーストマン・コダック社のＣ．Ｗ．Ｔａｎｇらは各種の役割を各材料に分担した積層構造素子を開発することにより、有機材料を用いた有機ＥＬ素子を実用的なものにした。彼らは電子を輸送することのできる蛍光体と正孔を輸送することのできる有機物とを積層し、両方の電荷を蛍光体の層の中に注入して発光させることにより、１０Ｖ以下の電圧で１０００ｃｄ／ｍ２以上の高輝度が得られるようになった（例えば、特許文献１および特許文献２参照）。【０００４】
現在まで、有機ＥＬ素子の実用化のために多くの改良がなされ、積層構造の各種の役割をさらに細分化して、基板上に順次に、陽極、正孔注入層、正孔輸送層、発光層、電子輸送層、電子注入層、陰極を設けた電界発光素子によって高効率と耐久性が達成されるようになってきた（例えば、非特許文献1参照）。【０００５】
また、発光効率の更なる向上を目的として三重項励起子の利用が試みられ、燐光発光性化合物の利用が検討されている（例えば、非特許文献２参照）。
そして、熱活性化遅延蛍光（ＴＡＤＦ）による発光を利用する素子も開発されており、２０１１年に九州大学の安達らは、熱活性化遅延蛍光材料を用いた素子によって５．３％の外部量子効率を実現させた。（例えば、非特許文献３参照）【０００６】
発光層は、一般的にホスト材料と称される電荷輸送性の化合物に、蛍光性化合物や燐光発光性化合物または遅延蛍光を放射する材料をドープして作製することもできる。前記非特許文献に記載されているように、有機ＥＬ素子における有機材料の選択は、その素子の効率や耐久性など諸特性に大きな影響を与える。（例えば、非特許文献２参照）【０００７】
有機ＥＬ素子においては、両電極から注入された電荷が発光層で再結合して発光が得られるが、正孔、電子の両電荷を如何に効率良く発光層に受け渡すかが重要である。その為には、電子注入性を高め、その移動度を大きくすることで、正孔と電子が発光層内で再結合する確率を向上させことであり、更には、陽極側から輸送された正孔を発光層に閉じ込めること、電子輸送層の劣化を防ぐこと、また、発光層内で生成した励起子を閉じ込めることによって、より再結合する環境を作り上げ、高効率発光を得ることができる。故に、電子輸送材料の果たす役割は重要であり、電子注入性が高く、電子移動度が大きく、正孔阻止性が高く、更には正孔に対する耐久性が高い電子輸送材料が求められている。【０００８】
また、素子の寿命に関しては材料の耐熱性やアモルファス性も重要である。耐熱性が低い材料では、素子駆動時に生じる熱により、低い温度でも熱分解が起こり、材料が劣化する。アモルファス性が低い材料では、短い時間でも薄膜の結晶化が起こり、素子が劣化してしまう。そのため使用する材料には耐熱性が高く、アモルファス性が良好な性質が求められる。【０００９】
代表的な発光材料であるトリス（８−ヒドロキシキノリン）アルミニウム（以後、Ａｌｑ３と略称する）は電子輸送材料としても一般的に用いられるが、電子移動が遅く、また仕事関数が５．６ｅＶなので正孔阻止性能が十分とは言えない。【００１０】
電子注入性や移動度などの特性を改良した化合物として、ベンゾトリアゾール構造を有する化合物が提案されているが（例えば、特許文献３）、これらの化合物をまたは電子輸送層に用いた素子では、発光効率などの改良はされているものの、未だ十分とはいえず、さらなる低駆動電圧化や、さらなる高発光効率化が求められている。【００１１】
また、正孔阻止性に優れた電子輸送材料として、３−（４−ビフェニリル）−４−フェニル−５−（４−ｔ−ブチルフェニル）−１，２，４−トリアゾール（以後、ＴＡＺと略称する）が提案されている（例えば、特許文献４参照）。【００１２】
ＴＡＺは仕事関数が６．６ｅＶと大きく正孔阻止能力が高いために、真空蒸着や塗布などによって作製される蛍光発光層や燐光発光層の、陰極側に積層する電子輸送性の正孔阻止層として使用され、有機ＥＬ素子の高効率化に寄与している（例えば、非特許文献４参照）。【００１３】
しかし電子輸送性が低いことがＴＡＺにおける大きな課題であり、より電子輸送性の高い電子輸送材料と組み合わせて、有機ＥＬ素子を作製することが必要であった（例えば、非特許文献５参照）。【００１４】
また、ＢＣＰにおいても仕事関数が６．７ｅＶと大きく正孔阻止能力が高いものの、ガラス転移点(Ｔｇ)が８３℃と低いことから、薄膜の安定性に乏しく、正孔阻止層として十分に機能しているとは言えない。【００１５】
いずれの材料も膜安定性が不足しており、もしくは正孔を阻止する機能が不十分である。有機ＥＬ素子の素子特性を改善させるために、電子の注入・輸送性能と正孔阻止能力に優れ、薄膜状態での安定性が高い有機化合物が求められている。
【先行技術文献】
【特許文献】
【００１６】
【特許文献１】特開平８−０４８６５６号公報
【特許文献２】特許第３１９４６５７号公報
【特許文献３】国際公開第２０１３／０５４７６４号
【特許文献４】特許登録第２７３４３４１号
【特許文献５】国際公開第２０１５／１９０４００号
【特許文献６】国際公開第２０１０／０７４４２２号
【特許文献７】国際公開第２０１４／００９３１０号
【特許文献８】国際公開第２００３／０６０９５６号
【非特許文献】
【００１７】
【非特許文献１】応用物理学会第９回講習会予稿集５５〜６１ページ（２００１）
【非特許文献２】応用物理学会第９回講習会予稿集２３〜３１ページ（２００１）
【非特許文献３】Ａｐｐｌ．Ｐｈｙｓ．Ｌｅｔ．，９８，０８３３０２（２０１１）
【非特許文献４】第５０回応用物理学関係連合講演会２８ｐ−Ａ−６講演予稿集１４１３ページ（２００３）
【非特許文献５】応用物理学会有機分子・バイオエレクトロニクス分科会会誌１１巻１号１３〜１９ページ（２０００）
【非特許文献６】Ｊ．Ｏｒｇ．Ｃｈｅｍ．２００１，６６，７１２５−７１２８
【発明の概要】
【発明が解決しようとする課題】
【００１８】
本発明の目的は高効率、高耐久性の有機ＥＬ素子用材料として、電子注入・輸送性能に優れ、正孔阻止能力を有し、薄膜状態での安定性が高い優れた特性を有する有機化合物を提供し、更にこの化合物を用いて、高効率、高耐久性の有機ＥＬ素子を提供することにある。【００１９】
本発明が提供しようとする有機化合物が具備すべき物理的な特性としては、（１）電子の注入特性が良いこと、（２）電子の移動度が大きいこと、（３）正孔阻止能力に優れること、（４）薄膜状態が安定であること、（５）耐熱性に優れていることをあげることができる。また、本発明が提供しようとする有機ＥＬ素子が具備すべき物理的な特性としては、（１）発光効率および電力効率が高いこと、（２）発光開始電圧が低いこと、（３）実用駆動電圧が低いこと、（４）長寿命であること、をあげることができる。
【課題を解決するための手段】
【００２０】
そこで本発明者らは上記の目的を達成するために、電子親和性であるピリミジン環の窒素原子が金属に配位する能力を有していることと、耐熱性に優れているということに着目して、ピリミジン環構造を有する化合物を設計して化学合成し、該化合物を用いて種々の有機ＥＬ素子を試作し、素子の特性評価を鋭意行なった結果、本発明を完成するに至った。【００２１】
［１］すなわち本発明は、下記一般式（１）で表される、ピリミジン環構造を有する化合物である。
【化１】
2019049965.tif 000003
（１）
（式中、Ａ１は置換または無置換の芳香族複素環基を表す。Ａｒ１は置換もしくは無置換の芳香族炭化水素基、置換もしくは無置換の芳香族複素環基、または置換もしくは無置換の縮合多環芳香族基を表す。Ａｒ２は重水素原子、トリメチルシリル基、トリフェニルシリル基、置換もしくは無置換の芳香族炭化水素基、置換もしくは無置換の芳香族複素環基、または置換もしくは無置換の縮合多環芳香族基を表す。ｍは１〜３の整数を表し、ｎは０〜２の整数を表し、ｏは１〜２の整数を表す。ｍが２以上の整数である場合、同一のピリミジン環に複数個結合するＡｒ１は相互に同一でも異なってもよい。ｎが２の整数である場合、同一のピリミジン環に複数個結合するＡｒ２は相互に同一でも異なってもよい。ｏが２の整数である場合、同一のピリミジン環に複数個結合するＡ１は相互に同一でも異なってもよい。但し、ｍとｎとｏの整数の和を４以内とする。尚、ｎが０の場合、Ａｒ２は水素原子を表すものとする。）【００２２】
［２］また本発明は、上記［１］記載のピリミジン環構造を有する化合物であって、下記一般式（２）で表される、ピリミジン環構造を有する化合物。
【化２】
2019049965.tif 000004
（２）
（式中、Ａ２は置換または無置換の芳香族複素環基を表す。Ａｒ３は置換もしくは無置換の芳香族炭化水素基、置換もしくは無置換の芳香族複素環基、または置換もしくは無置換の縮合多環芳香族基を表す。Ａｒ４は重水素原子、トリメチルシリル基、トリフェニルシリル基、置換もしくは無置換の芳香族炭化水素基、置換もしくは無置換の芳香族複素環基、または置換もしくは無置換の縮合多環芳香族基を表す。ｐは１〜３の整数を表し、ｑは０〜２の整数を表す。ｐが２以上の整数である場合、同一のピリミジン環に複数個結合するＡｒ３は相互に同一でも異なってもよい。ｑが２の整数である場合、同一のピリミジン環に複数個結合するＡｒ４は相互に同一でも異なってもよい。但し、ｐとｑの整数の和を３以内とする。）【００２３】
［３］また本発明は、上記［１］記載のピリミジン環構造を有する化合物であって、下記一般式（３）で表される、ピリミジン環構造を有する化合物。
【化３】
2019049965.tif 000005
（３）
（式中、Ａ３は置換または無置換の芳香族複素環基を表す。Ａｒ５、Ａｒ６は置換もしくは無置換の芳香族炭化水素基、置換もしくは無置換の芳香族複素環基、または置換もしくは無置換の縮合多環芳香族基を表す。Ａｒ７は水素原子、重水素原子、トリメチルシリル基、トリフェニルシリル基、置換もしくは無置換の芳香族炭化水素基、置換もしくは無置換の芳香族複素環基、または置換もしくは無置換の縮合多環芳香族基を表す。）【００２４】
［４］また本発明は、上記［１］記載のピリミジン環構造を有する化合物であって、下記一般式（４）で表される、ピリミジン環構造を有する化合物。
【化４】
2019049965.tif 000006
（４）
（式中、Ａ４は置換または無置換の芳香族複素環基を表す。Ａｒ８、Ａｒ９は置換もしくは無置換の芳香族炭化水素基、置換もしくは無置換の芳香族複素環基、または置換もしくは無置換の縮合多環芳香族基を表す。Ａｒ１０は水素原子、重水素原子、トリメチルシリル基、トリフェニルシリル基、置換もしくは無置換の芳香族炭化水素基、置換もしくは無置換の芳香族複素環基、または置換もしくは無置換の縮合多環芳香族基を表す。）【００２５】
［５］また本発明は、上記［１］記載のピリミジン環構造を有する化合物であって、下記一般式（５）で表される、ピリミジン環構造を有する化合物。
【化５】
2019049965.tif 000007
（５）
（式中、Ａ５は置換または無置換の芳香族複素環基を表す。Ａｒ１１、Ａｒ１２は置換もしくは無置換の芳香族炭化水素基、置換もしくは無置換の芳香族複素環基、または置換もしくは無置換の縮合多環芳香族基を表す。Ａｒ１３は水素原子、重水素原子、トリメチルシリル基、トリフェニルシリル基、置換もしくは無置換の芳香族炭化水素基、置換もしくは無置換の芳香族複素環基、または置換もしくは無置換の縮合多環芳香族基を表す。）【００２６】
［６］また本発明は、上記［４］記載のピリミジン環構造を有する化合物であって、前記Ａ４の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基、またはカルボニル基である、前記一般式（４）で表されるピリミジン環構造を有する化合物。【００２７】
［７］また本発明は、上記［５］記載のピリミジン環構造を有する化合物であって、前記Ａ５の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基またはカルボニル基である、前記一般式（５）で表されるピリミジン環構造を有する化合物。【００２８】
［８］また本発明は、上記［４］記載のピリミジン環構造を有する化合物であって、前記Ａｒ１０が水素原子である前記一般式（４）で表されるピリミジン環構造を有する化合物。【００２９】
［９］また本発明は、上記［５］記載のピリミジン環構造を有する化合物であって、前記Ａｒ１３が水素原子である前記一般式（５）で表されるピリミジン環構造を有する化合物。【００３０】
［１０］また本発明は、上記［４］記載のピリミジン環構造を有する化合物であって、前記Ａ４の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基、またはカルボニル基であり、かつ、前記Ａｒ１０が水素原子である、前記一般式（４）で表されるピリミジン環構造を有する化合物。【００３１】
［１１］また本発明は、上記［５］記載のピリミジン環構造を有する化合物であって、前記Ａ５の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基、またはカルボニル基であり、かつ、前記Ａｒ１３が水素原子である、前記一般式（５）で表される、ピリミジン環構造を有する化合物。【００３２】
［１２］また本発明は、上記［４］記載のピリミジン環構造を有する化合物であって、前記Ａｒ８、Ａｒ９の内、少なくとも１カ所が縮合多環芳香族基、芳香族複素環基または置換基として、フェナントレニル基、フルオレニル基、スピロビフルオレニル基、ベンゾフラニル基、ベンゾチエニル基、インドリル基、カルバゾリル基、ベンゾオキサゾリル基、ベンゾチアゾリル基、キノキサリニル基、ベンゾイミダゾリル基、ピラゾリル基、ジベンゾフラニル基、またはジベンゾチエニル基であり、かつ、前記Ａｒ１０が水素原子である、前記一般式（４）で表されるピリミジン環構造を有する化合物。【００３３】
［１３］また本発明は、上記［５］記載のピリミジン環構造を有する化合物であって、前記Ａｒ１１、Ａｒ１２の内、少なくとも１カ所が縮合多環芳香族基、芳香族複素環基、または置換基として、フェナントレニル基、フルオレニル基、スピロビフルオレニル基、ベンゾフラニル基、ベンゾチエニル基、インドリル基、カルバゾリル基、ベンゾオキサゾリル基、ベンゾチアゾリル基、キノキサリニル基、ベンゾイミダゾリル基、ピラゾリル基、ジベンゾフラニル基、またはジベンゾチエニル基であり、かつ、前記Ａｒ１３が水素原子である、前記一般式（５）で表されるピリミジン環構造を有する化合物。【００３４】
［１４］また本発明は、上記［４］記載のピリミジン環構造を有する化合物であって、前記Ａ４の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基、またはカルボニル基であり、かつ、前記Ａｒ１０が水素原子であり、かつ、前記Ａｒ８、Ａｒ９の内、少なくとも１カ所が縮合多環芳香族基、芳香族複素環基または置換基として、フェナントレニル基、フルオレニル基、スピロビフルオレニル基、ベンゾフラニル基、ベンゾチエニル基、インドリル基、カルバゾリル基、ベンゾオキサゾリル基、ベンゾチアゾリル基、キノキサリニル基、ベンゾイミダゾリル基、ピラゾリル基、ジベンゾフラニル基、またはジベンゾチエニル基である、前記一般式（４）で表されるピリミジン環構造を有する化合物。【００３５】
［１５］また本発明は、上記［５］記載のピリミジン環構造を有する化合物であって、前記Ａ５の芳香族複素環基が、ピリジル基、ピリミジル基、キノリル基、イソキノリル基、インドリル基、アザフルオレニル基、ジアザフルオレニル基、キノキサリニル基、ベンゾイミダゾリル基、ナフチリジニル基、フェナントロリニル基、アクリジニル基、アザスピロビフルオレニル基、ジアザスピロビフルオレニル基またはカルボリニル基であり、かつ、前記Ａｒ１３が水素原子であり、かつ、前記Ａｒ１１、Ａｒ１２の内、少なくとも１カ所が縮合多環芳香族基、芳香族複素環基または置換基として、フェナントレニル基、フルオレニル基、スピロビフルオレニル基、ベンゾフラニル基、ベンゾチエニル基、インドリル基、カルバゾリル基、ベンゾオキサゾリル基、ベンゾチアゾリル基、キノキサリニル基、ベンゾイミダゾリル基、ピラゾリル基、ジベンゾフラニル基、またはジベンゾチエニル基である、前記一般式（５）で表されるピリミジン環構造を有する化合物。【００３６】
［１６］また、本発明は、一対の電極とその間に挟まれた少なくとも一層の有機層を有する有機ＥＬ素子において、上記［１］〜［１５］のいずれか一項に記載のピリミジン環構造を有する化合物が、少なくとも１つの有機層の構成材料として用いられていることを特徴とする有機ＥＬ素子である。【００３７】
［１７］また、本発明は、上記［１６］記載の有機ＥＬ素子であって、前記ピリミジン環構造を有する化合物が用いられている前記有機層が電子輸送層である有機ＥＬ素子である。【００３８】
［１８］また、本発明は、上記［１６］記載の有機ＥＬ素子であって、前記ピリミジン環構造を有する化合物が用いられている前記有機層が正孔阻止層である有機ＥＬ素子である。【００３９】
［１９］また、本発明は、上記［１６］記載の有機ＥＬ素子であって、前記ピリミジン環構造を有する化合物が用いられている前記有機層が発光層である有機ＥＬ素子である。【００４０】
［２０］また、本発明は、上記［１６］記載の有機ＥＬ素子であって、前記ピリミジン環構造を有する化合物が用いられている前記有機層が電子注入層である有機ＥＬ素子である。
【発明の効果】
【００４１】
本発明のピリミジン環構造を有する化合物は、（１）電子の注入特性が良い、（２）電子の移動度が速い、（３）正孔阻止能力に優れている、（４）薄膜状態で安定に存在する、（５）耐熱性に優れている、などの特性があり、本発明の有機ＥＬ素子は、（６）発光効率が高い、（７）発光開始電圧が低い、（８）実用駆動電圧が低い、（９）長寿命、などの特性を有している。
【図面の簡単な説明】
【００４２】
【図１】本発明のピリミジン環構造を有する化合物−１〜化合物−１５を示す図である。
【図２】本発明のピリミジン環構造を有する化合物−１６〜化合物−３０を示す図である。
【図３】本発明のピリミジン環構造を有する化合物−３１〜化合物−４５を示す図である。
【図４】本発明のピリミジン環構造を有する化合物−４６〜化合物−６０を示す図である。
【図５】本発明のピリミジン環構造を有する化合物−６１〜化合物−７５を示す図である。
【図６】本発明のピリミジン環構造を有する化合物−７６〜化合物−９０を示す図である。
【図７】本発明のピリミジン環構造を有する化合物−９１〜化合物−１０５を示す図である。
【図８】本発明のピリミジン環構造を有する化合物−１０６〜化合物−１２０を示す図である。
【図９】本発明のピリミジン環構造を有する化合物−１２１〜化合物−１３５を示す図である。
【図１０】本発明のピリミジン環構造を有する化合物−１３６〜化合物−１５０を示す図である。
【図１１】本発明のピリミジン環構造を有する化合物−１５１〜化合物−１６０を示す図である。
【図１２】実施例２０〜３６、比較例１、２の有機ＥＬ素子構成を示した図である。
【発明を実施するための形態】
【００４３】
一般式（１）〜（５）中のＡ１〜Ａ５で表される「置換もしくは無置換の芳香族複素環基」における「芳香族複素環基」としては、具体的に、ピリジル基、ピリミジニル基、トリアジニル基、フリル基、ピロリル基、イミダゾリル基、チエニル基、キノリル基、イソキノリル基、ベンゾフラニル基、ベンゾチエニル基、インドリル基、カルバゾリル基、ベンゾオキサゾリル基、ベンゾチアゾリル基、アザフルオレニル基、ジアザフルオレニル基、アザスピロビフルオレニル基、ジアザスピロビフルオレニル基、キノキサリニル基、ベンゾイミダゾリル基、ピラゾリル基、ジベンゾフラニル基、ジベンゾチエニル基、ナフチリジニル基、フェナントロリニル基、アクリジニル基、およびカルボリニル基などの他に、炭素数２〜２０からなるヘテロアリール基から選択される。
【００４４】
一般式（１）〜（５）中のＡｒ１〜Ａｒ１３で表される「置換もしくは無置換の芳香族炭化水素基」、「置換もしくは無置換の芳香族複素環基」または「置換もしくは無置換の縮合多環芳香族基」における「芳香族炭化水素基」、「芳香族複素環基」または「縮合多環芳香族基」としては、具体的に、フェニル基、ビフェニリル基、ターフェニリル基、ナフチル基、アントラセニル基、フェナントレニル基、フルオレニル基、スピロビフルオレニル基、インデニル基、ピレニル基、ペリレニル基、フルオランテニル基、トリフェニレニル基、ピリジル基、ピリミジニル基、トリアジニル基、フリル基、ピロリル基、チエニル基、キノリル基、イソキノリル基、ベンゾフラニル基、ベンゾチエニル基、インドリル基、カルバゾリル基、ベンゾオキサゾリル基、ベンゾチアゾリル基、アザフルオレニル基、ジアザフルオレニル基、アザスピロビフルオレニル基、ジアザスピロビフルオレニル基、キノキサリニル基、ベンゾイミダゾリル基、ピラゾリル基、ジベンゾフラニル基、ジベンゾチエニル基、ナフチリジニル基、フェナントロリニル基、アクリジニル基、およびカルボリニル基などの他に、炭素数６〜３０からなるアリール基、または炭素数２〜２０からなるヘテロアリール基から選択される。
【００４５】
一般式（１）〜（５）中のＡ１〜Ａ５およびＡｒ１〜Ａｒ１３で表される「置換芳香族炭化水素基」、「置換芳香族複素環基」、「置換縮合多環芳香族基」における「置換基」としては、具体的に、重水素原子、シアノ基、ニトロ基；フッ素原子、塩素原子、臭素原子、ヨウ素原子などのハロゲン原子；トリメチルシリル基、トリフェニルシリル基などのシリル基；メチル基、エチル基、プロピル基などの炭素原子数１ないし６の直鎖状もしくは分岐状のアルキル基；メチルオキシ基、エチルオキシ基、プロピルオキシ基などの炭素原子数１ないし６の直鎖状もしくは分岐状のアルキルオキシ基；ビニル基、アリル基などのアルケニル基；フェニルオキシ基、トリルオキシ基などのアリールオキシ基；ベンジルオキシ基、フェネチルオキシ基などのアリールアルキルオキシ基；フェニル基、ビフェニリル基、ターフェニリル基、ナフチル基、アントラセニル基、フェナントレニル基、フルオレニル基、スピロビフルオレニル基、インデニル基、ピレニル基、ペリレニル基、フルオランテニル基、トリフェニレニル基などの芳香族炭化水素基もしくは縮合多環芳香族基；ピリジル基、チエニル基、フリル基、ピロリル基、キノリル基、イソキノリル基、ベンゾフラニル基、ベンゾチエニル基、インドリル基、カルバゾリル基、ベンゾオキサゾリル基、ベンゾチアゾリル基、キノキサリニル基、ベンゾイミダゾリル基、ピラゾリル基、ジベンゾフラニル基、ジベンゾチエニル基、カルボリニル基などの芳香族複素環基のような基をあげることができ、これらの置換基はさらに、前記例示した置換基が置換していても良い。また、これらの置換基と置換したベンゼン環または同一のベンゼン環に複数置換された置換基同士が単結合で環を形成してもよく、置換もしくは無置換のメチレン基、酸素原子または硫黄原子を介して互いに結合して環を形成していてもよい。
【００４６】
本発明の有機ＥＬ素子に好適に用いられる、前記一般式（１）で表されるピリミジン環構造を有する化合物は、有機ＥＬ素子の電子注入層、電子輸送層または正孔阻止層の構成材料として使用することができる。電子の移動度が高く電子注入層または電子輸送層の材料として好ましい化合物である。
【００４７】
本発明の有機ＥＬ素子は電子の注入・輸送性能、薄膜の安定性や耐久性に優れた有機ＥＬ素子用の材料を使用しているため、従来の有機ＥＬ素子に比べて、電子輸送層から発光層への電子輸送効率が向上し、発光効率が向上すると共に、駆動電圧が低下して、有機ＥＬ素子の耐久性を向上させることができ、高効率、低駆動電圧、長寿命の有機ＥＬ素子を実現することが可能となった。
【００４８】
本発明のピリミジン環構造を有する化合物は、（１）電子の注入特性が良い、（２）電子の移動度が速い、（３）正孔阻止能力に優れている、（４）薄膜状態で安定に存在する、（５）耐熱性に優れている、などの特性があり、本発明の有機ＥＬ素子は、（６）発光効率が高い、（７）発光開始電圧が低い、（８）実用駆動電圧が低い、（９）長寿命、などの特性を有している。
【００４９】
本発明のピリミジン環構造を有する化合物は、電子の注入・移動度が速いことで、同化合物を電子注入材料および／または電子輸送材料として用いて作製された電子注入層および／または電子輸送層を有する有機ＥＬ素子は、発光層への電子輸送効率が向上して、発光効率が向上すると共に、駆動電圧が低下することで、有機ＥＬ素子の耐久性が向上する。
【００５０】
本発明のピリミジン環構造を有する化合物は、正孔阻止能力と電子輸送性に優れ、かつ薄膜状態においても安定であり、発光層内で生成した励起子を閉じ込める特徴があることから、同化合物を正孔阻止材料として用いて作製された正孔阻止層を有する有機ＥＬ素子は、正孔と電子が再結合する確率を向上させ、熱失活を防ぎ、高い発光効率を有し、駆動電圧が低下し、電流耐性が改善されることで最大発光輝度が向上している。
【００５１】
本発明のピリミジン環構造を有する化合物は、電子輸送性に優れ、かつバンドギャップが広いことで、同化合物をホスト材料として用いて作製された発光層を有する有機ＥＬ素子は、ドーパントと呼ばれる蛍光発光体や燐光発光体、遅延蛍光発光体を担持させて発光層を形成することで駆動電圧が低下し、発光効率が改善される。
【００５２】
よって、本発明のピリミジン環構造を有する化合物は、有機ＥＬ素子の電子注入層、電子輸送層、正孔阻止層または発光層の材料として有用であり、従来の有機ＥＬ素子の発光効率および駆動電圧、そして耐久性を改良することができる。
【００５３】
本発明のピリミジン環構造を有する化合物は新規な化合物であるが、これら化合物は、それ自体公知の方法に準じて合成することができる（例えば、特許文献５、非特許文献６参照）。
【００５４】
本発明の有機ＥＬ素子に好適に用いられる、前記一般式（１）で表されるピリミジン化合物の中で、好ましい化合物−１〜化合物−１６０の具体例として図１〜１１に示すが、これらの化合物に限定されるものではない。
【００５５】
一般式（１）〜（５）で表されるピリミジン環構造を有する化合物の精製はカラムクロマトグラフによる精製、シリカゲル、活性炭、活性白土等による吸着精製、溶媒による再結晶や晶析法、昇華精製法などによって行った。化合物の同定は、ＮＭＲ分析によって行なった。物性値として、融点、ガラス転移点（Ｔｇ）と仕事関数の測定を行った。融点は蒸着性の指標となるものであり、ガラス転移点（Ｔｇ）は薄膜状態の安定性の指標となり、仕事関数は正孔輸送性や正孔阻止性の指標となるものである。
【００５６】
融点とガラス転移点（Ｔｇ）は、粉体を用いて高感度示差走査熱量計（ブルカー・エイエックスエス製、ＤＳＣ３１００ＳＡ）によって測定した。
【００５７】
仕事関数は、ＩＴＯ基板の上に１００ｎｍの薄膜を作製して、イオン化ポテンシャル測定装置（住友重機械工業株式会社製、ＰＹＳ−２０２）によって求めた。
【００５８】
本発明の有機ＥＬ素子の構造としては、基板上に順次に、陽極、正孔注入層、正孔輸送層、発光層、電子輸送層、電子注入層及び陰極からなるもの、また、正孔輸送層と発光層の間に電子阻止層を有するもの、発光層と電子輸送層の間に正孔阻止層を有するものがあげられる。これらの多層構造においては有機層を何層か省略あるいは兼ねることが可能であり、例えば正孔注入層と正孔輸送層を兼ねた構成とすること、電子注入層と電子輸送層を兼ねた構成とすること、などもできる。また、同一の機能を有する有機層を２層以上積層した構成とすることが可能であり、正孔輸送層を２層積層した構成、発光層を２層積層した構成、電子輸送層を２層積層した構成、などもできる。
【００５９】
本発明の有機ＥＬ素子の陽極としては、ＩＴＯや金のような仕事関数の大きな電極材料が用いられる。本発明の有機ＥＬ素子の正孔注入層として、銅フタロシアニンに代表されるポルフィリン化合物のほか、スターバースト型のトリフェニルアミン誘導体、分子中にトリフェニルアミン構造またはカルバゾリル構造を２個以上有し、それぞれが単結合またはヘテロ原子を含まない２価基で連結した構造を有するアリールアミン化合物などの他に、ヘキサシアノアザトリフェニレンのようなアクセプター性の複素環化合物や塗布型の高分子材料を用いることができる。これらの材料は蒸着法の他、スピンコート法やインクジェット法などの公知の方法によって薄膜形成を行うことができる。
【００６０】
本発明の有機ＥＬ素子の正孔輸送層として、Ｎ，Ｎ'−ジフェニル−Ｎ，Ｎ'−ジ（ｍ−トリル）−ベンジジン（以後、ＴＰＤと略称する）やＮ，Ｎ'−ジフェニル−Ｎ，Ｎ'−ジ（α−ナフチル）−ベンジジン（以後、ＮＰＤと略称する）、Ｎ，Ｎ，Ｎ'，Ｎ'−テトラビフェニリルベンジジンなどのベンジジン誘導体、１，１−ビス［(ジ−４−トリルアミノ)フェニル］シクロヘキサン（以後、ＴＡＰＣと略称する）、分子中にトリフェニルアミン構造またはカルバゾリル構造を２個以上有し、それぞれが単結合またはヘテロ原子を含まない２価基で連結した構造を有するアリールアミン化合物などを用いることができる。これらは、単独で成膜しても良いが、他の材料とともに混合して成膜した単層として使用しても良く、上記複数の材料による単独で成膜した層同士、上記複数の材料による混合して成膜した層同士、または上記複数の材料による単独で成膜した層と混合して成膜した層の積層構造としても良い。また、正孔の注入・輸送層として、ポリ（３，４−エチレンジオキシチオフェン）（以後、ＰＥＤＯＴと略称する）／ポリ（スチレンスルフォネート）（以後、ＰＳＳと略称する）などの塗布型の高分子材料を用いることができる。これらの材料は蒸着法の他、スピンコート法やインクジェット法などの公知の方法によって薄膜形成を行うことができる。
【００６１】
また、正孔注入層あるいは正孔輸送層において、該層に通常使用される材料に対し、さらにトリスブロモフェニルアミンヘキサクロルアンチモン、ラジアレン誘導体（例えば、特許文献７参照）をＰドーピングしたものや、ＴＰＤなどのベンジジン誘導体の構造をその部分構造に有する高分子化合物などを用いることができる。
【００６２】
本発明の有機ＥＬ素子の電子阻止層として、４，４'，４''−トリ（Ｎ−カルバゾリル）トリフェニルアミン（以後、ＴＣＴＡと略称する）、９，９−ビス［４−（カルバゾール−９−イル）フェニル］フルオレン、１，３−ビス（カルバゾール−９−イル）ベンゼン（以後、ｍＣＰと略称する）、２，２−ビス（４−カルバゾール−９−イルフェニル）アダマンタン(以後、Ａｄ−Ｃｚと略称する)などのカルバゾール誘導体、９−［４−（カルバゾール−９−イル）フェニル］−９−［４−（トリフェニルシリル）フェニル］−９Ｈ−フルオレンに代表されるトリフェニルシリル基とトリアリールアミン構造を有する化合物などの電子阻止作用を有する化合物を用いることができる。これらは、単独で成膜しても良いが、他の材料とともに混合して成膜した単層として使用しても良く、上記複数の材料による単独で成膜した層同士、上記複数の材料による混合して成膜した層同士、または上記複数の材料による単独で成膜した層と混合して成膜した層の積層構造としても良い。これらの材料は蒸着法の他、スピンコート法やインクジェット法などの公知の方法によって薄膜形成を行うことができる。
【００６３】
本発明の有機ＥＬ素子の発光層として、本発明のピリミジン環構造を有する化合物のほか、Ａｌｑ３をはじめとするキノリノール誘導体の金属錯体の他、各種の金属錯体、アントラセン誘導体、ビススチリルベンゼン誘導体、ピレン誘導体、オキサゾール誘導体、ポリパラフェニレンビニレン誘導体などを用いることができる。また、発光層をホスト材料とドーパント材料とで構成してもよく、ホスト材料として、アントラセン誘導体が好ましく用いられるが、そのほか、本発明のピリミジン環構造を有する化合物を初めとする上記発光材料に加え、インドール環を縮合環の部分構造として有する複素環化合物、カルバゾール環を縮合環の部分構造として有する複素環化合物、カルバゾール誘導体、チアゾール誘導体、ベンズイミダゾール誘導体、ポリジアルキルフルオレン誘導体などを用いることができる。またドーパント材料としては、キナクリドン、クマリン、ルブレン、ペリレンおよびそれらの誘導体、ベンゾピラン誘導体、ローダミン誘導体、アミノスチリル誘導体などを用いることができる。これらは、単独で成膜してもよいが、他の材料とともに混合して成膜した単層として使用してもよく、上記複数の材料による単独で成膜した層同士、上記複数の材料による混合して成膜した層同士、または上記複数の材料による単独で成膜した層と混合して成膜した層の積層構造としてもよい。
【００６４】
また、発光材料として燐光発光体を使用することも可能である。燐光発光体としては、イリジウムや白金などの金属錯体の燐光発光体を使用することができる。Ｉｒ（ｐｐｙ）３などの緑色の燐光発光体、ＦＩｒｐｉｃ、ＦＩｒ６などの青色の燐光発光体、Ｂｔｐ２Ｉｒ（ａｃａｃ）などの赤色の燐光発光体などが用いられ、このときのホスト材料としては正孔注入・輸送性のホスト材料として４，４'−ジ（Ｎ−カルバゾリル）ビフェニル（以後、ＣＢＰと略称する）やＴＣＴＡ、ｍＣＰなどのカルバゾール誘導体などに加え、本発明のピリミジン環構造を有する化合物を用いることができる。電子輸送性のホスト材料として、ｐ−ビス（トリフェニルシリル）ベンゼン(以後、ＵＧＨ２と略称する)や２，２',２''−(１，３，５−フェニレン)−トリス（１−フェニル−１Ｈ−ベンズイミダゾール）（以後、ＴＰＢIと略称する）などを用いることができ、高性能の有機ＥＬ素子を作製することができる。
【００６５】
燐光性の発光材料のホスト材料へのドープは濃度消光を避けるため、発光層全体に対して1〜３０重量パーセントの範囲で、共蒸着によってドープすることが好ましい。
【００６６】
また、発光材料としてＰＩＣ−ＴＲＺ、ＣＣ２ＴＡ、ＰＸＺ−ＴＲＺ、４ＣｚＩＰＮなどのＣＤＣＢ誘導体などの遅延蛍光を放射する材料を使用することも可能である。（例えば、非特許文献３参照）これらの材料は蒸着法の他、スピンコート法やインクジェット法などの公知の方法によって薄膜形成を行うことができる。
【００６７】
本発明の有機ＥＬ素子の正孔阻止層として、本発明のピリミジン環構造を有する化合物のほか、バソクプロイン（以後、ＢＣＰと略称する）などのフェナントロリン誘導体や、ＢＡｌｑなどのキノリノール誘導体の金属錯体のほか、各種の希土類錯体、オキサゾール誘導体、トリアゾール誘導体、トリアジン誘導体など、正孔阻止作用を有する化合物を用いることができる。これらの材料は電子輸送層の材料を兼ねてもよい。これらは、単独で成膜しても良いが、他の材料とともに混合して成膜した単層として使用しても良く、上記複数の材料による単独で成膜した層同士、上記複数の材料による混合して成膜した層同士、または上記複数の材料による単独で成膜した層と混合して成膜した層の積層構造としても良い。これらの材料は蒸着法の他、スピンコート法やインクジェット法などの公知の方法によって薄膜形成を行うことができる。
【００６８】
本発明の有機ＥＬ素子の電子輸送層として、本発明のピリミジン環構造を有する化合物のほか、Ａｌｑ３、ＢＡｌｑをはじめとするキノリノール誘導体の金属錯体のほか、各種金属錯体、トリアゾール誘導体、トリアジン誘導体、オキサジアゾール誘導体、ピリジン誘導体、ベンズイミダゾール誘導体、チアジアゾール誘導体、アントラセン誘導体、カルボジイミド誘導体、キノキサリン誘導体、ピリドインドール誘導体、フェナントロリン誘導体、シロール誘導体などを用いることができる。これらは、単独で成膜しても良いが、他の材料とともに混合して成膜した単層として使用しても良く、上記複数の材料による単独で成膜した層同士、上記複数の材料による混合して成膜した層同士、または上記複数の材料による単独で成膜した層と混合して成膜した層の積層構造としても良い。これらの材料は蒸着法の他、スピンコート法やインクジェット法などの公知の方法によって薄膜形成を行うことができる。
【００６９】
本発明の有機ＥＬ素子の電子注入層として、本発明のピリミジン環構造を有する化合物のほか、フッ化リチウム、フッ化セシウムなどのアルカリ金属塩、フッ化マグネシウムなどのアルカリ土類金属塩、リチウムキノリノールなどのキノリノール誘導体の金属錯体、酸化アルミニウムなどの金属酸化物、あるいはイッテルビウム（Ｙｂ）、サマリウム（Ｓｍ）、カルシウム（Ｃａ）、ストロンチウム（Ｓｒ）、セシウム（Ｃｓ）などの金属などを用いることができるが、電子輸送層と陰極の好ましい選択においては、これを省略することができる。
【００７０】
さらに、電子注入層あるいは電子輸送層において、該層に通常使用される材料に対し、さらにセシウムなどの金属をＮドーピングしたものを用いることができる。
【００７１】
本発明の有機ＥＬ素子の陰極として、アルミニウムのような仕事関数の低い電極材料や、マグネシウム銀合金、マグネシウムインジウム合金、アルミニウムマグネシウム合金のような、より仕事関数の低い合金が電極材料として用いられる。
【００７２】
以下、本発明の実施の形態について、実施例により具体的に説明するが、本発明はその要旨を越えない限り、以下の実施例に限定されるものではない。
【実施例１】
【００７３】
＜６−（ビフェニル−４−イル）−２−｛４−（フェナンスレン−９−イル）−フェニル｝−４−（ピリジン−３−イル）−ピリミジン（化合物−１７）の合成＞
反応容器に６−（ビフェニル−４−イル）−２−クロロ−４−（ピリジン−３−イル）−ピリミジン：７．５ｇ、４−（フェナンスレン−９−イル）−フェニルボロン酸：７．２ｇ、テトラキス（トリフェニルホスフィン）パラジウム（０）：０．５ｇ、炭酸カリウム：６．０ｇを仕込み、トルエン、エタノール、Ｈ２Ｏ混合溶媒下にて一晩還流撹拌した。放冷した後、分液操作にて有機層を抽出した後、減圧下濃縮した。得られた粗生成物をカラムクロマトグラフ（担体：シリカゲル、溶離液：トルエン／酢酸エチル）によって精製を行うことで、６−（ビフェニル−４−イル）−２−｛４−（フェナンスレン−９−イル）−フェニル｝−４−（ピリジン−３−イル）−ピリミジン（化合物−１７）の白色粉体：１．５ｇ（収率１２％）を得た。【００７４】
【化６】
2019049965.tif 000008
（化合物−１７）【００７５】
得られた白色粉体についてＮＭＲを使用して構造を同定した。
１Ｈ−ＮＭＲ（ＣＤＣｌ３）で以下の２７個の水素のシグナルを検出した。
δ（ｐｐｍ）＝９．５５（１Ｈ）、８．９０（２Ｈ）、８．８５（１Ｈ）、８．８２（１Ｈ）、８．７８（１Ｈ）、８．７０（１Ｈ）、８．４６（２Ｈ）、８．１５（１Ｈ）、８．０４（１Ｈ）、７．９７（１Ｈ）、７．８６（２Ｈ）、７．８０（２Ｈ）、７．７８−７．４９（１０Ｈ）、７．４４（１Ｈ）。
【実施例２】
【００７６】
＜６−（ビフェニル−４−イル）−２−（９，９−ジフェニル［９Ｈ］フルオレン−２−イル）−４−（ピリジン−３−イル）−ピリミジン（化合物−２６）の合成＞
反応容器に６−（ビフェニル−４−イル）−２−クロロ−４−（ピリジン−３−イル）−ピリミジン：５．０ｇ、２−（９，９−ジフェニル［９Ｈ］フルオレン）ボロン酸：６．８ｇ、テトラキス（トリフェニルホスフィン）パラジウム（０）：０．３ｇ、炭酸カリウム：２．４ｇを仕込み、トルエン、エタノール、Ｈ２Ｏ混合溶媒下にて一晩還流撹拌した。放冷した後、分液操作にて有機層を抽出した後、減圧下濃縮した。得られた粗生成物をカラムクロマトグラフ（担体：シリカゲル、溶離液：トルエン／酢酸エチル）によって精製を行うことで、６−（ビフェニル−４−イル）−２−（９，９−ジフェニル［９Ｈ］フルオレン−２−イル）−４−（ピリジン−３−イル）−ピリミジン（化合物−２６）の淡灰褐色粉体：６．６ｇ（収率７３％）を得た。【００７７】
【化７】
2019049965.tif 000009
（化合物−２６）【００７８】
得られた淡灰褐色粉体についてＮＭＲを使用して構造を同定した。
１Ｈ−ＮＭＲ（ＤＭＳＯ−ｄ６）で以下の３１個の水素のシグナルを検出した。
δ（ｐｐｍ）＝９．６３（１Ｈ）、８．８１（２Ｈ）、８．７７（１Ｈ）、８．６９（２Ｈ）、８．５８（２Ｈ）、８．１９（１Ｈ）、８．０８（１Ｈ）、７．９６（２Ｈ）、７．８４（２Ｈ）、７．６８（１Ｈ）、７．５４（３Ｈ）、７．４５（３Ｈ）、７．３９−７．２１（１０Ｈ）。
【実施例３】
【００７９】
＜６−（ビフェニル−４−イル）−４−（ピリジン−３−イル）−２−（９，９'−スピロビ［９Ｈ］フルオレン−２−イル）−ピリミジン（化合物−２７）の合成＞
反応容器に６−（ビフェニル−４−イル）−２−クロロ−４−（ピリジン−３−イル）−ピリミジン：７．０ｇ、２−（９，９'−スピロビ［９Ｈ］フルオレン）ボロン酸：８．１ｇ、テトラキス（トリフェニルホスフィン）パラジウム（０）：０．５ｇ、炭酸カリウム：３．４ｇを仕込み、トルエン、エタノール、Ｈ２Ｏ混合溶媒下にて一晩還流撹拌した。放冷した後、分液操作にて有機層を抽出した後、減圧下濃縮した。得られた粗生成物をカラムクロマトグラフ（担体：シリカゲル、溶離液：ジクロロメタン／酢酸エチル）によって精製を行うことで、６−（ビフェニル−４−イル）−４−（ピリジン−３−イル）−２−（９，９'−スピロビ［９Ｈ］フルオレン−２−イル）−ピリミジン（化合物−２７）の白色粉体：５．５ｇ（収率４３％）を得た。【００８０】
【化８】
2019049965.tif 000010
（化合物−２７）【００８１】
得られた白色粉体についてＮＭＲを使用して構造を同定した。
１Ｈ−ＮＭＲ（ＣＤＣｌ３）で以下の２９個の水素のシグナルを検出した。
δ（ｐｐｍ）＝９．３７（１Ｈ）、８．８５（１Ｈ）、８．７５（１Ｈ）、８．４６（１Ｈ）、８．２６（２Ｈ）、８．０６（１Ｈ）、８．０５（１Ｈ）、７．９４（４Ｈ）、７．７７（２Ｈ）、７．６９（２Ｈ）、７．５５−７．３７（７Ｈ）、７．１６（３Ｈ）、６．８３（２Ｈ）、６．７５（１Ｈ）。
【実施例４】
【００８２】
＜６−（ビフェニル−４−イル）−４−（ピリジン−３−イル）−２−｛４−（９，９'−スピロビ［９Ｈ］フルオレン−２−イル）−フェニル｝−ピリミジン（化合物−３６）の合成＞
実施例３において、２−（９，９'−スピロビ［９Ｈ］フルオレン）ボロン酸に代えて、４−（９，９'−スピロビ［９Ｈ］フルオレン−２−イル）−フェニルボロン酸を用いて、同条件下で反応を行うことで、６−（ビフェニル−４−イル）−４−（ピリジン−３−イル）−２−｛４−（９，９'−スピロビ［９Ｈ］フルオレン−２−イル）−フェニル｝−ピリミジン（化合物−３６）の白色粉体：６．４ｇ（収率４５％）を得た。【００８３】
【化９】
2019049965.tif 000011
（化合物−３６）
【００８４】
得られた白色粉体についてＮＭＲを使用して構造を同定した。
１Ｈ−ＮＭＲ（ＣＤＣｌ３）で以下の３３個の水素のシグナルを検出した。
δ（ｐｐｍ）＝９．４８（１Ｈ）、８．８０（１Ｈ）、８．６９（２Ｈ）、８．６０（１Ｈ）、８．３８（２Ｈ）、８．０６（１Ｈ）、７．９８（１Ｈ）、７．９１（１Ｈ）、７．９０（２Ｈ）、７．８２（２Ｈ）、７．７６（１Ｈ）、７．７１（２Ｈ）、７．６４（２Ｈ）、７．５２（３Ｈ）、７．４６−７．３７（４Ｈ）、７．１６（３Ｈ）、７．０９（１Ｈ）、６．８４（２Ｈ）、６．７８（１Ｈ）。
【実施例５】
【００８５】
＜２，６−ビス{４−（ナフタレン−１−イル）−フェニル}−４−（ピリジン−３−イル）−ピリミジン（化合物−４３）の合成＞
反応容器に２−クロロ−６−{４−（ナフタレン−１−イル）−フェニル}−４−（ピリジン−３−イル）−ピリミジン：８．０ｇ、４−（ナフタレン−１−イル）−フェニルボロン酸：５．５ｇ、テトラキス（トリフェニルホスフィン）パラジウム（０）：０．５ｇ、炭酸カリウム：３．４ｇを仕込み、トルエン、エタノール、Ｈ２Ｏ混合溶媒下にて一晩還流撹拌した。放冷した後、系内にメタノールを加えて析出した固体を濾過して粗生成物を得た。得られた粗生成物をモノクロロベンゼン溶媒により再結晶精製を行うことで、２，６−ビス{４−（ナフタレン−１−イル）−フェニル}−４−（ピリジン−３−イル）−ピリミジン（化合物−４３）の白色粉体：６．８ｇ（収率６０％）を得た。【００８６】
【化１０】
2019049965.tif 000012
（化合物−４３）【００８７】
得られた白色粉体についてＮＭＲを使用して構造を同定した。
１Ｈ−ＮＭＲ（ＣＤＣｌ３）で以下の２７個の水素のシグナルを検出した。
δ（ｐｐｍ）＝９．５７（１Ｈ）、８．９１（２Ｈ）、８．８４（１Ｈ）、８．７１（１Ｈ）、８．５０（２Ｈ）、８．１９（１Ｈ）、８．０７−７．９０（６Ｈ）、７．７６（４Ｈ）、７．６４−７．４５（９Ｈ）。
【実施例６】
【００８８】
＜６−{４−（ナフタレン−１−イル）−フェニル}−４−（ピリジン−３−イル）−２−（９，９'−スピロビ［９Ｈ］フルオレン−２−イル）−ピリミジン（化合物−４６）の合成＞
反応容器に２−クロロ−６−{４−（ナフタレン−１−イル）−フェニル}−４−（ピリジン−３−イル）−ピリミジン：８．０ｇ、２−（９，９'−スピロビ［９Ｈ］フルオレン）ボロン酸：８．１ｇ、テトラキス（トリフェニルホスフィン）パラジウム（０）：０．５ｇ、炭酸カリウム：３．４ｇを仕込み、トルエン、エタノール、Ｈ２Ｏ混合溶媒下にて一晩還流撹拌した。放冷した後、系内にメタノールを加え、析出した固体を濾過して粗生成物を得た。得られた粗生成物をモノクロロベンゼン／アセトン混合溶媒により晶析精製を行うことで、６−{４−（ナフタレン−１−イル）−フェニル}−４−（ピリジン−３−イル）−２−（９，９'−スピロビ［９Ｈ］フルオレン−２−イル）−ピリミジン（化合物−４６）の白色粉体：６．２ｇ（収率４５％）を得た。【００８９】
【化１１】
2019049965.tif 000013
（化合物−４６）【００９０】
得られた白色粉体についてＮＭＲを使用して構造を同定した。
１Ｈ−ＮＭＲ（ＣＤＣｌ３）で以下の３１個の水素のシグナルを検出した。
δ（ｐｐｍ）＝９．４０（１Ｈ）、８．８８（１Ｈ）、８．７７（１Ｈ）、８．４８（１Ｈ）、８．３１（２Ｈ）、８．１２−７．８７（９Ｈ）、７．６８（２Ｈ）、７．５７（２Ｈ）、７．５３−７．３６（６Ｈ）、７．１６（３Ｈ）、６．８４（２Ｈ）、６．７６（１Ｈ）。
【実施例７】
【００９１】
＜６−（ビフェニル−４−イル）−２−｛３−（１０−フェニル−アントラセン−９−イル）−フェニル｝−４−（ピリジン−３−イル）−ピリミジン（化合物−１４９）の合成＞
反応容器に６−（ビフェニル−４−イル）−２−クロロ−４−（ピリジン−３−イル）−ピリミジン：６．０ｇ、３−（１０−フェニル−アントラセン−９−イル）フェニルボロン酸：７．８ｇ、テトラキス（トリフェニルホスフィン）パラジウム（０）：０．４ｇ、炭酸カリウム：４．８ｇを仕込み、トルエン、エタノール、Ｈ２Ｏ混合溶媒下にて一晩還流撹拌した。放冷した後、系内にＨ２Ｏを加え、析出した固体を濾過して粗生成物を得た。得られた粗生成物をモノクロロベンゼン溶媒により再結晶精製を行うことで、６−（ビフェニル−４−イル）−２−｛３−（１０−フェニル−アントラセン−９−イル）−フェニル｝−４−（ピリジン−３−イル）−ピリミジン（化合物−１４９）の白色粉体：６．２ｇ（収率５６％）を得た。【００９２】
【化１２】
2019049965.tif 000014
（化合物−１４９）【００９３】
得られた白色粉体についてＮＭＲを使用して構造を同定した。
１Ｈ−ＮＭＲ（ＣＤＣｌ３）で以下の３１個の水素のシグナルを検出した。
δ（ｐｐｍ）＝９．４７（１Ｈ）、８．９８（１Ｈ）、８．８８（１Ｈ）、８．７７（１Ｈ）、８．６２（１Ｈ）、８．３９（２Ｈ）、８．１３（１Ｈ）、７．８９−７．７３（８Ｈ）、７．７１−７．３４（１５Ｈ）。
【実施例８】
【００９４】
＜６−（ビフェニル−４−イル）−４−（ピリジン−３−イル）−２−（９，９'−スピロビ［９Ｈ］フルオレン−４−イル）−ピリミジン（化合物−１５１）の合成＞
反応容器に６−（ビフェニル−４−イル）−２−クロロ−４−（ピリジン−３−イル）−ピリミジン：５．０ｇ、４−（９，９'−スピロビ［９Ｈ］フルオレン）ボロン酸：５．８ｇ、テトラキス（トリフェニルホスフィン）パラジウム（０）：０．３ｇ、炭酸カリウム：２．４ｇを仕込み、トルエン、エタノール、Ｈ２Ｏ混合溶媒下にて一晩還流撹拌した。放冷した後、分液操作にて有機層を抽出した後、減圧下濃縮した。得られた粗生成物をカラムクロマトグラフ（担体：シリカゲル、溶離液：トルエン）によって精製を行うことで、６−（ビフェニル−４−イル）−４−（ピリジン−３−イル）−２−（９，９'−スピロビ［９Ｈ］フルオレン−４−イル）−ピリミジン（化合物−１５１）の淡灰褐色粉体：４．０ｇ（収率４４％）を得た。【００９５】
【化１３】
2019049965.tif 000015
（化合物−１５１）【００９６】
得られた淡灰褐色粉体についてＮＭＲを使用して構造を同定した。
１Ｈ−ＮＭＲ（ＤＭＳＯ−ｄ６）で以下の２９個の水素のシグナルを検出した。
δ（ｐｐｍ）＝９．７５（１Ｈ）、８．９７（１Ｈ）、８．８７（１Ｈ）、８．８２（１Ｈ）、８．６５（２Ｈ）、８．０７（２Ｈ）、７．９２（２Ｈ）、７．８４（３Ｈ）、７．６８（１Ｈ）、７．６４（１Ｈ）、７．５４（２Ｈ）、７．４５（３Ｈ）、７．３３（１Ｈ）、７．２０（２Ｈ）、７．１３（２Ｈ）、６．７７（１Ｈ）、６．７６（２Ｈ）、６．６５（１Ｈ）。
【実施例９】
【００９７】
＜６−（ビフェニル−４−イル）−４−（キノリン−８−イル）−２−（９，９'−スピロビ［９Ｈ］フルオレン−２−イル）−ピリミジン（化合物−１５２）の合成＞
反応容器に６−（ビフェニル−４−イル）−２−クロロ−４−（キノリン−８−イル）−ピリミジン：６．０ｇ、２−（９，９'−スピロビ［９Ｈ］フルオレン）ボロン酸：６．０ｇ、テトラキス（トリフェニルホスフィン）パラジウム（０）：０．４ｇ、炭酸カリウム：２．５ｇを仕込み、トルエン、エタノール、Ｈ２Ｏ混合溶媒下にて一晩還流撹拌した。放冷した後、系内にメタノールを加え、析出した固体を濾過して粗生成物を得た。得られた粗生成物をモノクロロベンゼン溶媒により再結晶精製を行うことで、６−（ビフェニル−４−イル）−４−（キノリン−８−イル）−２−（９，９'−スピロビ［９Ｈ］フルオレン−２−イル）−ピリミジン（化合物−１５２）の白色粉体：６．５ｇ（収率６３％）を得た。【００９８】
【化１４】
2019049965.tif 000016
（化合物−１５２）【００９９】
得られた白色粉体についてＮＭＲを使用して構造を同定した。
１Ｈ−ＮＭＲ（ＤＭＳＯ−ｄ６）で以下の３１個の水素のシグナルを検出した。
δ（ｐｐｍ）＝８．９４（１Ｈ）、８．８０（１Ｈ）、８．５５（１Ｈ）、８．５２（１Ｈ）、８．３２（２Ｈ）、８．２７（１Ｈ）、８．１８（２Ｈ）、８．１４（１Ｈ）、８．０７（２Ｈ）、７．８８（２Ｈ）、７．７８（４Ｈ）、７．６３（１Ｈ）、７．５１（３Ｈ）、７．４３（３Ｈ）、７．１８（３Ｈ）、６．７２（２Ｈ）、６．６３（１Ｈ）。
【実施例１０】
【０１００】
＜６−（ビフェニル−４−イル）−２−（９，９−ジフェニル［９Ｈ］フルオレン−２−イル）−４−（キノリン−８−イル）−ピリミジン（化合物−１５３）の合成＞
反応容器に６−（ビフェニル−４−イル）−２−クロロ−４−（キノリン−８−イル）−ピリミジン：６．０ｇ、２−（９，９−ジフェニル［９Ｈ］フルオレン）ボロン酸：７．２ｇ、テトラキス（トリフェニルホスフィン）パラジウム（０）：０．４ｇ、炭酸カリウム：２．５ｇを仕込み、トルエン、エタノール、Ｈ２Ｏ混合溶媒下にて一晩還流撹拌した。放冷した後、分液操作にて有機層を抽出した後、減圧下濃縮した。得られた粗生成物をアセトン溶媒により再結晶精製を行うことで、６−（ビフェニル−４−イル）−２−（９，９−ジフェニル［９Ｈ］フルオレン−２−イル）−４−（キノリン−８−イル）−ピリミジン（化合物−１５３）の白色粉体：８．５ｇ（収率８３％）を得た。【０１０１】
【化１５】
2019049965.tif 000017
（化合物−１５３）【０１０２】
得られた白色粉体についてＮＭＲを使用して構造を同定した。
１Ｈ−ＮＭＲ（ＣＤＣｌ３）で以下の３３個の水素のシグナルを検出した。
δ（ｐｐｍ）＝９．０４（１Ｈ）、８．７６（１Ｈ）、８．７３（１Ｈ）、８．６６（１Ｈ）、８．５６（１Ｈ）、８．４２（３Ｈ）、８．２３（１Ｈ）、８．１７（１Ｈ）、８．０６（１Ｈ）、７．９４（２Ｈ）、７．８７（１Ｈ）、７．８１（２Ｈ）、７．６８（１Ｈ）、７．５４（３Ｈ）、７．４６（２Ｈ）、７．４１（１Ｈ）、７．３８−７．１９（１０Ｈ）。
【実施例１１】
【０１０３】
＜２−（９，９−ジフェニル［９Ｈ］フルオレン−２−イル）−４−（ピリジン−３−イル）−６−（［１，１'；４'，１''］ターフェニル−４−イル）−ピリミジン（化合物−１５４）の合成＞
反応容器に２−クロロ−４−（ピリジン−３−イル）−６−（［１，１'；４'，１''］ターフェニル−４−イル）−ピリミジン：８．０ｇ、２−（９，９−ジフェニル［９Ｈ］フルオレン）ボロン酸：７．６ｇ、テトラキス（トリフェニルホスフィン）パラジウム（０）：０．４ｇ、炭酸カリウム：５．４ｇを仕込み、トルエン、エタノール、Ｈ２Ｏ混合溶媒下にて一晩還流撹拌した。放冷した後、系内にメタノールを加え、析出した固体を濾過して粗生成物を得た。得られた粗生成物をカラムクロマトグラフ（担体：シリカゲル、溶離液：ジクロロメタン／酢酸エチル）によって精製を行うことで、２−（９，９−ジフェニル［９Ｈ］フルオレン−２−イル）−４−（ピリジン−３−イル）−６−（［１，１'；４'，１''］ターフェニル−４−イル）−ピリミジン（化合物−１５４）の白色粉体：３．９ｇ（収率２９％）を得た。【０１０４】
【化１６】
2019049965.tif 000018
（化合物−１５４）【０１０５】
得られた白色粉体についてＮＭＲを使用して構造を同定した。
１Ｈ−ＮＭＲ（ＣＤＣｌ３）で以下の３５個の水素のシグナルを検出した。
δ（ｐｐｍ）＝９．４７（１Ｈ）、８．８１（１Ｈ）、８．８０（２Ｈ）、８．５７（１Ｈ）、８．３７（２Ｈ）、８．０５（１Ｈ）、７．９６（１Ｈ）、７．８８（３Ｈ）、７．７８（４Ｈ）、７．６８（２Ｈ）、７．５６−７．２３（１７Ｈ）。
【実施例１２】
【０１０６】
＜４−（ピリジン−３−イル）−２−（９，９'−スピロビ［９Ｈ］フルオレン−２−イル）−６−（［１，１'；４'，１''］ターフェニル−４−イル）−ピリミジン（化合物−１５５）の合成＞
反応容器に２−クロロ−４−（ピリジン−３−イル）−６−（［１，１'；４'，１''］ターフェニル−４−イル）−ピリミジン：８．０ｇ、２−（９，９'−スピロビ［９Ｈ］フルオレン）ボロン酸：６．９ｇ、テトラキス（トリフェニルホスフィン）パラジウム（０）：０．４ｇ、炭酸カリウム：３．２ｇを仕込み、トルエン、エタノール、Ｈ２Ｏ混合溶媒下にて一晩還流撹拌した。放冷した後、系内にＨ２Ｏを加え、析出した固体を濾過して粗生成物を得た。得られた粗生成物をカラムクロマトグラフ（担体：シリカゲル、溶離液：ジクロロメタン／酢酸エチル）によって精製を行うことで、４−（ピリジン−３−イル）−２−（９，９'−スピロビ［９Ｈ］フルオレン−２−イル）−６−（［１，１'；４'，１''］ターフェニル−４−イル）−ピリミジン（化合物−１５５）の白色粉体：４．２ｇ（収率３２％）を得た。【０１０７】
【化１７】
2019049965.tif 000019
（化合物−１５５）【０１０８】
得られた白色粉体についてＮＭＲを使用して構造を同定した。
１Ｈ−ＮＭＲ（ＣＤＣｌ３）で以下の３３個の水素のシグナルを検出した。
δ（ｐｐｍ）＝９．３８（１Ｈ）、８．８６（１Ｈ）、８．７６（１Ｈ）、８．４７（１Ｈ）、８．２８（２Ｈ）、８．０７（１Ｈ）、８．０５（１Ｈ）、７．９５（４Ｈ）、７．８２（２Ｈ）、７．７６（４Ｈ）、７．６９（２Ｈ）、７．５１（３Ｈ）、７．４２（４Ｈ）、７．１６（３Ｈ）、６．８３（２Ｈ）、６．７６（１Ｈ）。
【実施例１３】
【０１０９】
＜２−（９，９−ジフェニル［９Ｈ］フルオレン−３−イル）−４−（ピリジン−３−イル）−６−（［１，１'；４'，１''］ターフェニル−４−イル）−ピリミジン（化合物−１５６）の合成＞
反応容器に２−クロロ−４−（ピリジン−３−イル）−６−（［１，１'；４'，１''］ターフェニル−４−イル）−ピリミジン：８．０ｇ、３−（９，９−ジフェニル［９Ｈ］フルオレン）ボロン酸：７．６ｇ、テトラキス（トリフェニルホスフィン）パラジウム（０）：０．４ｇ、炭酸カリウム：５．３ｇを仕込み、トルエン、エタノール、Ｈ２Ｏ混合溶媒下にて一晩還流撹拌した。放冷した後、系内にＨ２Ｏを加え、析出した固体を濾過して粗生成物を得た。得られた粗生成物をカラムクロマトグラフ（担体：シリカゲル、溶離液：ジクロロメタン／酢酸エチル）によって精製を行うことで、２−（９，９−ジフェニル［９Ｈ］フルオレン−３−イル）−４−（ピリジン−３−イル）−６−（［１，１'；４'，１''］ターフェニル−４−イル）−ピリミジン（化合物−１５６）の白色粉体：３．４ｇ（収率２５％）を得た。【０１１０】
【化１８】
2019049965.tif 000020
（化合物−１５６）【０１１１】
得られた白色粉体についてＮＭＲを使用して構造を同定した。
１Ｈ−ＮＭＲ（ＣＤＣｌ３）で以下の３５個の水素のシグナルを検出した。
δ（ｐｐｍ）＝９．５４（１Ｈ）、９．１０（１Ｈ）８．８３（１Ｈ）、８．６７（２Ｈ）、８．４５（２Ｈ）、８．１２（１Ｈ）、８．０３（１Ｈ）、７．９０（２Ｈ）、７．７９（４Ｈ）、７．７０（２Ｈ）、７．６２（１Ｈ）、７．５６（２Ｈ）、７．５４−７．２３（１５Ｈ）。
【実施例１４】
【０１１２】
＜２−（９，９−ジフェニル［９Ｈ］フルオレン−４−イル）−４−（ピリジン−３−イル）−６−（［１，１'；４'，１''］ターフェニル−４−イル）−ピリミジン（化合物−１５７）の合成＞
反応容器に２−クロロ−４−（ピリジン−３−イル）−６−（［１，１'；４'，１''］ターフェニル−４−イル）−ピリミジン：５．５ｇ、４−（９，９−ジフェニル［９Ｈ］フルオレン）ボロン酸：４．７ｇ、テトラキス（トリフェニルホスフィン）パラジウム（０）：０．３ｇ、炭酸カリウム：３．６ｇを仕込み、トルエン、エタノール、Ｈ２Ｏ混合溶媒下にて一晩還流撹拌した。放冷した後、系内にＨ２Ｏを加え、析出した固体を濾過して粗生成物を得た。得られた粗生成物をカラムクロマトグラフ（担体：シリカゲル、溶離液：ジクロロメタン／酢酸エチル）によって精製を行うことで、２−（９，９−ジフェニル［９Ｈ］フルオレン−４−イル）−４−（ピリジン−３−イル）−６−（［１，１'；４'，１''］ターフェニル−４−イル）−ピリミジン（化合物−１５７）の白色粉体：３．２ｇ（収率３５％）を得た。【０１１３】
【化１９】
2019049965.tif 000021
（化合物−１５７）【０１１４】
得られた白色粉体についてＮＭＲを使用して構造を同定した。
１Ｈ−ＮＭＲ（ＣＤＣｌ３）で以下の３５個の水素のシグナルを検出した。
δ（ｐｐｍ）＝９．５０（１Ｈ）、８．８１（１Ｈ）、８．６４（１Ｈ）、８．４３（２Ｈ）、８．３０（１Ｈ）、７．８６（３Ｈ）、７．７７（４Ｈ）、７．６８（２Ｈ）、７．６０（１Ｈ）、７．５８（１Ｈ）、７．５４−７．２１（１７Ｈ）、７．１０（１Ｈ）。
【実施例１５】
【０１１５】
＜４−（ピリジン−３−イル）−２−（９，９'−スピロビ［９Ｈ］フルオレン−４−イル）−６−（［１，１'；４'，１''］ターフェニル−４−イル）−ピリミジン（化合物−１５８）の合成＞
反応容器に２−クロロ−４−（ピリジン−３−イル）−６−（［１，１'；４'，１''］ターフェニル−４−イル）−ピリミジン：８．０ｇ、４−（９，９'−スピロビ［９Ｈ］フルオレン）ボロン酸：６．９ｇ、テトラキス（トリフェニルホスフィン）パラジウム（０）：０．４ｇ、炭酸カリウム：５．３ｇを仕込み、トルエン、エタノール、Ｈ２Ｏ混合溶媒下にて一晩還流撹拌した。放冷した後、系内にＨ２Ｏを加え、析出した固体を濾過して粗生成物を得た。得られた粗生成物をカラムクロマトグラフ（担体：シリカゲル、溶離液：ジクロロメタン／酢酸エチル）によって精製を行うことで、４−（ピリジン−３−イル）−２−（９，９'−スピロビ［９Ｈ］フルオレン−４−イル）−６−（［１，１'；４'，１''］ターフェニル−４−イル）−ピリミジン（化合物−１５８）の白色粉体：３．７ｇ（収率２８％）を得た。【０１１６】
【化２０】
2019049965.tif 000022
（化合物−１５８）【０１１７】
得られた白色粉体についてＮＭＲを使用して構造を同定した。
１Ｈ−ＮＭＲ（ＣＤＣｌ３）で以下の３３個の水素のシグナルを検出した。
δ（ｐｐｍ）＝９．５５（１Ｈ）、８．８３（１Ｈ）、８．７０（１Ｈ）、８．４８（２Ｈ）、８．３３（１Ｈ）、７．９０（５Ｈ）、７．７９（４Ｈ）、７．７５（１Ｈ）、７．６９（２Ｈ）、７．５４（１Ｈ）、７．５１（２Ｈ）、７．４３（３Ｈ）、７．２８（１Ｈ）、７．１８（２Ｈ）、７．１１（２Ｈ）、６．９１（２Ｈ）、６．８８（１Ｈ）、６．７８（１Ｈ）。
【実施例１６】
【０１１８】
＜４−（フェナンスレン−９−イル）−５−（ピリジン−３−イル）−２−（９，９'−スピロビ［９Ｈ］フルオレン−４−イル）−ピリミジン（化合物−１５９）の合成＞
反応容器に５−クロロ−４−（フェナンスレン−９−イル）−２−（９，９'−スピロビ［９Ｈ］フルオレン−４−イル）−ピリミジン：５．０ｇ、３−ピリジルボロン酸：１．２ｇ、トリス（ジベンジリデンアセトン）ジパラジウム（０）：０．４ｇ、トリシクロヘキシルホスフィン：０．５ｇリン酸三カリウム：５．３ｇを仕込み、１，４−ジオキサン、Ｈ２Ｏ混合溶媒下にて一晩還流撹拌した。放冷した後、系内にＨ２Ｏを加え、分液操作にて有機層を抽出した後、減圧下濃縮した。得られた粗生成物をカラムクロマトグラフ（担体：シリカゲル、溶離液：ジクロロメタン／酢酸エチル）によって精製を行うことで、４−（フェナンスレン−９−イル）−５−（ピリジン−３−イル）−２−（９，９'−スピロビ［９Ｈ］フルオレン−４−イル）−ピリミジン（化合物−１５９）の白色粉体：１．７ｇ（収率３２％）を得た。【０１１９】
【化２１】
2019049965.tif 000023
（化合物−１５９）【０１２０】
得られた白色粉体についてＮＭＲを使用して構造を同定した。
１Ｈ−ＮＭＲ（ＣＤＣｌ３）で以下の２９個の水素のシグナルを検出した。
δ（ｐｐｍ）＝δ（ｐｐｍ）＝８．８４（１Ｈ）、８．７０（２Ｈ）、８．６７（１Ｈ）、８．４７（１Ｈ）、８．３３（１Ｈ）、７．９８（１Ｈ）、７．９６（１Ｈ）、７．９１（１Ｈ）、７．８７（２Ｈ）、７．７８（１Ｈ）、７．７０（１Ｈ）、７．６１（４Ｈ）、７．４６−７．２６（５Ｈ）、７．１４（３Ｈ）、６．９４（１Ｈ）、６．８０（２Ｈ）、６．７５（１Ｈ）。
【実施例１７】
【０１２１】
＜４−（ビフェニル−４−イル）−２−（１０−フェニル−アントラセン−９−イル）−５−（キノリン−８−イル）−ピリミジン（化合物−１６０）の合成＞
反応容器に４−（ビフェニル−４−イル）−５−クロロ−２−（１０−フェニル−アントラセン−９−イル）−ピリミジン：５．０ｇ、８−キノリンボロン酸：２．０ｇ、トリス（ジベンジリデンアセトン）ジパラジウム（０）：０．４ｇ、トリシクロヘキシルホスフィン：０．５ｇリン酸三カリウム：６．１ｇを仕込み、１，４−ジオキサン、Ｈ２Ｏ混合溶媒下にて一晩還流撹拌した。放冷した後、系内にＨ２Ｏ、メタノールを加え、析出した固体を濾過して粗生成物を得た。得られた粗生成物をトルエン／アセトン混合溶媒による晶析精製を行うことで、４−（ビフェニル−４−イル）−２−（１０−フェニル−アントラセン−９−イル）−５−（キノリン−８−イル）−ピリミジン（化合物−１６０）の淡黄色粉体：３．０ｇ（収率５１％）を得た。【０１２２】
【化２２】
2019049965.tif 000024
（化合物−１６０）【０１２３】
得られた淡黄色粉体についてＮＭＲを使用して構造を同定した。
１Ｈ−ＮＭＲ（ＣＤＣｌ３）で以下の２９個の水素のシグナルを検出した。
δ（ｐｐｍ）＝９．４２（１Ｈ）、９．１５（１Ｈ）、８．７０（１Ｈ）、８．１４（１Ｈ）、７．９０（２Ｈ）、７．８８−７．５９（１０Ｈ）、７．５５−７．３０（１３Ｈ）。
【実施例１８】
【０１２４】
一般式（１）で表されるピリミジン化合物について、高感度示差走査熱量計（ブルカー・エイエックスエス製、ＤＳＣ３１００ＳＡ）によって融点とガラス転移点を測定した。
融点          ガラス転移点  
実施例１の化合物          ２３６  ℃        １１５  ℃
実施例２の化合物          ２６７  ℃        １３５  ℃
実施例３の化合物          観測されず        １４６  ℃
実施例４の化合物          ３３１  ℃        １６４  ℃
実施例５の化合物          ２５７  ℃        １０３  ℃
実施例６の化合物          ３０６  ℃        １５７  ℃
実施例７の化合物          ３０３  ℃        １４４  ℃
実施例８の化合物          観測されず        １４８  ℃
実施例９の化合物          ３０６  ℃        １５１  ℃
実施例１０の化合物        観測されず        １３７  ℃
実施例１１の化合物        ２８２  ℃        １４７  ℃
実施例１２の化合物        ２７４  ℃        １５９  ℃
実施例１３の化合物        ３２６  ℃        １４９  ℃
実施例１４の化合物        ２７５  ℃        １４８  ℃
実施例１５の化合物        観測されず        １６１  ℃
実施例１６の化合物        観測されず        １６４  ℃
実施例１７の化合物        観測されず        １４１  ℃【０１２５】
一般式（１）で表されるピリミジン環構造を有する化合物は１００℃以上のガラス転移点を有しており、薄膜状態が安定であることを示すものである。
【実施例１９】
【０１２６】
一般式（１）で表されるピリミジン環構造を有する化合物を用いて、ＩＴＯ基板の上に膜厚１００ｎｍの蒸着膜を作製して、イオン化ポテンシャル測定装置（住友重機械工業株式会社製、ＰＹＳ−２０２）によって仕事関数を測定した。
仕事関数
実施例１の化合物          ６．５３  ｅＶ
実施例２の化合物          ６．５７  ｅＶ
実施例３の化合物          ６．５２  ｅＶ
実施例４の化合物          ６．４０  ｅＶ
実施例５の化合物          ６．４９  ｅＶ
実施例６の化合物          ６．５３  ｅＶ
実施例７の化合物          ５．９７  ｅＶ
実施例８の化合物          ６．４３  ｅＶ
実施例９の化合物          ６．５１  ｅＶ
実施例１０の化合物        ６．５１  ｅＶ
実施例１１の化合物        ６．５９  ｅＶ
実施例１２の化合物        ６．５８  ｅＶ
実施例１３の化合物        ６．５８  ｅＶ
実施例１４の化合物        ６．５１  ｅＶ
実施例１５の化合物        ６．５６  ｅＶ
実施例１６の化合物        ６．５９  ｅＶ
実施例１７の化合物        ６．０７  ｅＶ【０１２７】
一般式（１）で表されるピリミジン環構造を有する化合物はＮＰＤ、ＴＰＤなどの一般的な正孔輸送材料がもつ仕事関数５．５ｅＶより大きい値を有しており、大きな正孔阻止能力を有している。
【実施例２０】
【０１２８】
有機ＥＬ素子は、図１２に示すように、ガラス基板１上に透明陽極２としてＩＴＯ電極をあらかじめ形成したものの上に、正孔注入層３、正孔輸送層４、発光層５、正孔阻止層６、電子輸送層７、電子注入層８、陰極（アルミニウム電極）９の順に蒸着して作製した。【０１２９】
具体的には、膜厚５０ｎｍのＩＴＯを成膜したガラス基板１をイソプロピルアルコール中にて超音波洗浄を２０分間行った後、２００℃に加熱したホットプレート上にて１０分間乾燥を行った。その後、ＵＶオゾン処理を１５分間行った後、このＩＴＯ付きガラス基板を真空蒸着機内に取り付け、０．００１Ｐａ以下まで減圧した。続いて、透明陽極２を覆うように正孔注入層３として、下記構造式の電子アクセプター（Acceptor−１）と下記構造式の化合物（ＨＴＭ−１）を、蒸着速度比がAcceptor−１：ＨＴＭ−１＝３：９７となる蒸着速度で二元蒸着を行い、膜厚１０ｎｍとなるように形成した。この正孔注入層３の上に、正孔輸送層４として下記構造式の化合物（ＨＴＭ−１）を膜厚６０ｎｍとなるように形成した。この正孔輸送層４の上に、発光層５として下記構造式の化合物（ＥＭＤ−１）と下記構造式の化合物（ＥＭＨ−１）を、蒸着速度比がＥＭＤ−１：ＥＭＨ−１＝５：９５となる蒸着速度で二元蒸着を行い、膜厚２０ｎｍとなるように形成した。この発光層５の上に、正孔阻止層兼電子輸送層６および７として本発明実施例１の化合物（化合物−１７）と下記構造式の化合物（ＥＴＭ−１）を、蒸着速度比が化合物−１７：ＥＴＭ−１＝５０：５０となる蒸着速度で二元蒸着を行い、膜厚３０ｎｍとなるように形成した。この正孔阻止層兼電子輸送層６および７の上に、電子注入層８としてフッ化リチウムを膜厚１ｎｍとなるように形成した。最後に、アルミニウムを１００ｎｍ蒸着して陰極９を形成した。作製した有機ＥＬ素子について、大気中、常温で特性測定を行った。作製した有機ＥＬ素子に直流電圧を印加したときの発光特性の測定結果を表１にまとめて示した。【０１３０】
【化２３】
2019049965.tif 000025
（Acceptor−１）【０１３１】
【化２４】
2019049965.tif 000026
（ＨＴＭ−１）【０１３２】
【化２５】
2019049965.tif 000027
（ＥＭＤ−１）【０１３３】
【化２６】
2019049965.tif 000028
（ＥＭＨ−１）【０１３４】
【化２７】
2019049965.tif 000029
（化合物−１７）【０１３５】
【化２８】
2019049965.tif 000030
（ＥＴＭ−１）
【実施例２１】
【０１３６】
実施例２０において、正孔阻止層兼電子輸送層６および７の材料として本発明実施例１の化合物（化合物−１７）に代えて、実施例２の化合物（化合物−２６）を用い、蒸着速度比が化合物−２６：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１３７】
【化２９】
2019049965.tif 000031
（化合物−２６）
【実施例２２】
【０１３８】
実施例２０において、正孔阻止層兼電子輸送層６および７の材料として本発明実施例１の化合物（化合物−１７）に代えて、実施例３の化合物（化合物−２７）を用い、蒸着速度比が化合物−２７：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１３９】
【化３０】
2019049965.tif 000032
（化合物−２７）
【実施例２３】
【０１４０】
実施例２０において、正孔阻止層兼電子輸送層６および７の材料として本発明実施例１の化合物（化合物−１７）に代えて、実施例４の化合物（化合物−３６）を用い、蒸着速度比が化合物−３６：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１４１】
【化３１】
2019049965.tif 000033
（化合物−３６）
【実施例２４】
【０１４２】
実施例２０において、正孔阻止層兼電子輸送層６および７の材料として本発明実施例１の化合物（化合物−１７）に代えて、実施例５の化合物（化合物−４３）を用い、蒸着速度比が化合物−４３：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１４３】
【化３２】
2019049965.tif 000034
（化合物−４３）
【実施例２５】
【０１４４】
実施例２０において、正孔阻止層兼電子輸送層６および７の材料として本発明実施例１の化合物（化合物−１７）に代えて、実施例６の化合物（化合物−４６）を用い、蒸着速度比が化合物−４６：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１４５】
【化３３】
2019049965.tif 000035
（化合物−４６）
【実施例２６】
【０１４６】
実施例２０において、正孔阻止層兼電子輸送層６および７の材料として本発明実施例１の化合物（化合物−１７）に代えて、実施例７の化合物（化合物−１４９）を用い、蒸着速度比が化合物−１４９：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１４７】
【化３４】
2019049965.tif 000036
（化合物−１４９）
【実施例２７】
【０１４８】
実施例２０において、正孔阻止層兼電子輸送層６および７の材料として本発明実施例１の化合物（化合物−１７）に代えて、実施例８の化合物（化合物−１５１）を用い、蒸着速度比が化合物−１５１：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１４９】
【化３５】
2019049965.tif 000037
（化合物−１５１）
【実施例２８】
【０１５０】
実施例２０において、正孔阻止層兼電子輸送層６および７の材料として本発明実施例１の化合物（化合物−１７）に代えて、実施例９の化合物（化合物−１５２）を用い、蒸着速度比が化合物−１５２：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１５１】
【化３６】
2019049965.tif 000038
（化合物−１５２）
【実施例２９】
【０１５２】
実施例２０において、正孔阻止層兼電子輸送層６および７の材料として本発明実施例１の化合物（化合物−１７）に代えて、実施例１０の化合物（化合物−１５３）を用い、蒸着速度比が化合物−１５３：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１５３】
【化３７】
2019049965.tif 000039
（化合物−１５３）
【実施例３０】
【０１５４】
実施例２０において、正孔阻止層兼電子輸送層６および７の材料として本発明実施例１の化合物（化合物−１７）に代えて、実施例１１の化合物（化合物−１５４）を用い、蒸着速度比が化合物−１５４：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１５５】
【化３８】
2019049965.tif 000040
（化合物−１５４）
【実施例３１】
【０１５６】
実施例２０において、正孔阻止層兼電子輸送層６および７の材料として本発明実施例１の化合物（化合物−１７）に代えて、実施例１２の化合物（化合物−１５５）を用い、蒸着速度比が化合物−１５５：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１５７】
【化３９】
2019049965.tif 000041
（化合物−１５５）
【実施例３２】
【０１５８】
実施例２０において、正孔阻止層兼電子輸送層６および７の材料として本発明実施例１の化合物（化合物−１７）に代えて、実施例１３の化合物（化合物−１５６）を用い、蒸着速度比が化合物−１５６：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１５９】
【化４０】
2019049965.tif 000042
（化合物−１５６）
【実施例３３】
【０１６０】
実施例２０において、正孔阻止層兼電子輸送層６および７の材料として本発明実施例１の化合物（化合物−１７）に代えて、実施例１４の化合物（化合物−１５７）を用い、蒸着速度比が化合物−１５７：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１６１】
【化４１】
2019049965.tif 000043
（化合物−１５７）
【実施例３４】
【０１６２】
実施例２０において、正孔阻止層兼電子輸送層６および７の材料として本発明実施例１の化合物（化合物−１７）に代えて、実施例１５の化合物（化合物−１５８）を用い、蒸着速度比が化合物−１５８：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１６３】
【化４２】
2019049965.tif 000044
（化合物−１５８）
【実施例３５】
【０１６４】
実施例２０において、正孔阻止層兼電子輸送層６および７の材料として本発明実施例１の化合物（化合物−１７）に代えて、実施例１６の化合物（化合物−１５９）を用い、蒸着速度比が化合物−１５９：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１６５】
【化４３】
2019049965.tif 000045
（化合物−１５９）
【実施例３６】
【０１６６】
実施例２０において、正孔阻止層兼電子輸送層６および７の材料として本発明実施例１の化合物（化合物−１７）に代えて、実施例１７の化合物（化合物−１６０）を用い、蒸着速度比が化合物−１６０：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１６７】
【化４４】
2019049965.tif 000046
（化合物−１６０）【０１６８】
［比較例１］
比較のために、実施例２０において、正孔阻止層兼電子輸送層６および７の材料として本発明実施例１の化合物（化合物−１７）に代えて、下記構造式の化合物（ＥＴＭ−２）（例えば、特許文献６参照）を用い、蒸着速度比がＥＴＭ−２：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１６９】
【化４５】
2019049965.tif 000047
（ＥＴＭ−２）【０１７０】
［比較例２］
比較のために、実施例２０において、正孔阻止層兼電子輸送層６および７の材料として本発明実施例１の化合物（化合物−１７）に代えて、下記構造式の化合物（ＥＴＭ−３）（例えば、特許文献８参照）を用い、蒸着速度比がＥＴＭ−３：ＥＴＭ−１＝５０：５０となる蒸着速度で二元蒸着を行った以外は、同様の条件で有機ＥＬ素子を作製した。作製した有機ＥＬ素子について、大気中、常温で特性測定を行なった。作製した有機ＥＬ素子に直流電圧を印加したときの発光特性の測定結果を表１にまとめて示した。【０１７１】
【化４６】
2019049965.tif 000048
（ＥＴＭ−３）【０１７２】
実施例２０から実施例３６および比較例１、２で作製した有機ＥＬ素子を用いて、素子寿命を測定した結果を表１にまとめて示した。素子寿命は、発光開始時の発光輝度（初期輝度）を２０００ｃｄ／ｍ２として定電流駆動を行った時、発光輝度が１９００ｃｄ／ｍ２（初期輝度を１００％とした時の９５％に相当：９５％減衰）に減衰するまでの時間として測定した。【０１７３】
【表１】
2019049965.tif 000049
【０１７４】
表１に示す様に、電流密度１０ｍＡ／ｃｍ２の電流を流したときの駆動電圧は、上記構造式の化合物ＥＴＭ−２、３を用いた比較例１、２の有機ＥＬ素子の３．８２〜４．０１Ｖに対し、実施例２０から実施例３６までの有機ＥＬ素子では３．４２〜３．７２Ｖと低電圧化した。また、発光効率においては、比較例１、２の有機ＥＬ素子の６．５９〜８．０５ｃｄ／Ａに対し実施例２０から実施例３６までの有機ＥＬ素子では８．２４〜９．２４ｃｄ／Ａと向上し、電力効率においても、比較例１、２の有機ＥＬ素子の５．１６〜６．６２ｌｍ／Ｗに対し、実施例２０から実施例３６までの有機ＥＬ素子では７．０６〜８．４３ｌｍ／Ｗと大きく向上した。特に、素子寿命（９５％減衰）においては、比較例１、２の有機ＥＬ素子における１６５〜２０３時間に対し、実施例２０から実施例３６までの有機ＥＬ素子では２３１〜３２３時間と、大きく長寿命化している。【０１７５】
このように本発明の有機ＥＬ素子は、上記構造式の化合物ＥＴＭ−２、３を用いた素子と比較して、発光効率および電力効率に優れており、長寿命の有機ＥＬ素子を実現できることがわかった。
【産業上の利用可能性】
【０１７６】
本発明の、特定のピリミジン環構造を有する化合物は、電子の注入特性が良く、正孔阻止能力に優れており、薄膜状態が安定であるため、有機ＥＬ素子用の化合物として優れている。該化合物を用いて有機ＥＬ素子を作製することにより、高い効率を得ることができると共に、駆動電圧を低下させることができ、耐久性を改善させることができる。例えば、家庭電化製品や照明の用途への展開が可能となった。
【符号の説明】
【０１７７】
１  ガラス基板
２  透明陽極
３  正孔注入層
４  正孔輸送層
５  発光層
６  正孔阻止層
７  電子輸送層
８  電子注入層
９  陰極
【図１】
2019049965.tif 000056
【図２】
2019049965.tif 000057
【図３】
2019049965.tif 000058
【図４】
2019049965.tif 000059
【図５】
2019049965.tif 000060
【図６】
2019049965.tif 000061
【図７】
2019049965.tif 000062
【図８】
2019049965.tif 000063
【図９】
2019049965.tif 000064
【図１０】
2019049965.tif 000065
【図１１】
2019049965.tif 000066
【図１２】
2019049965.tif 000067
【国際調査報告】
2019049965.tif 000068
2019049965.tif 000069
2019049965.tif 000070
2019049965.tif 000071